(57)【要約】【課題】温度測定対象物に接触させやすく、壊れにくく、かつ優れた洗浄耐久性と摩擦耐久性を有する温度計を提供する。【解決手段】本発明は、可撓性を有するゴム状弾性体を基材とするゴム状温度計１０であって、異なる温度にて変色する感温剤をそれぞれ含む２以上のゴム状感温部１４を備え、変色する温度の低い方から高い方に向かって２以上のゴム状感温部１４を配列して成るゴム状温度計１０及びその製造方法に関する。【選択図】図１
2019027986.tif 000002
【特許請求の範囲】
【請求項１】
可撓性を有するゴム状弾性体を基材とするゴム状温度計であって、
異なる温度にて変色する感温剤をそれぞれ含む２以上のゴム状感温部を備え、
変色する温度の低い方から高い方に向かって前記２以上のゴム状感温部を配列して成るゴム状温度計。
【請求項２】
前記ゴム状感温部は、前記基材の厚さ方向に貫通して形成されている請求項１に記載のゴム状温度計。
【請求項３】
少なくとも２つの前記ゴム状感温部は、前記基材の面内にて離間して配置されている請求項１又は２に記載のゴム状温度計。
【請求項４】
少なくとも２つの前記ゴム状感温部は、前記感温剤非含有の部分と交互に層状配置されている請求項１から３のいずれか１項に記載のゴム状温度計。
【請求項５】
前記ゴム状弾性体と前記ゴム状感温部の基材とが共にシリコーンゴムである請求項１から４のいずれか１項に記載のゴム状温度計。
【請求項６】
可撓性を有するゴム状弾性体を基材とするゴム状温度計の製造方法であって、
異なる温度にて変色する感温剤をそれぞれ含む２以上のゴム状感温部を作製するゴム状感温部作製ステップと、
変色する温度の低い方から高い方に向かって前記２以上のゴム状感温部を配列して固定する配列固定ステップと、
を含むゴム状温度計の製造方法。
【請求項７】
前記配列固定ステップは、少なくとも２つの前記ゴム状感温部を前記感温剤非含有の部分と交互に層状配置して固定する請求項６に記載のゴム状温度計の製造方法。
【請求項８】
前記配列固定ステップは、
金型内に、少なくとも２つの前記ゴム状感温部を保持するゴム状感温部保持ステップと、
前記金型内に、硬化後に前記感温剤非含有のゴム状弾性体となる硬化性ゴム状弾性体組成物を供給する硬化性ゴム状弾性体組成物供給ステップと、
前記硬化性ゴム状弾性体組成物を硬化する硬化ステップと、
を含む請求項６又は７に記載のゴム状温度計の製造方法。
【請求項９】
前記配列固定ステップの後に、前記２以上のゴム状感温部の配列する面に沿って所定厚さでカットするカットステップを行う請求項６から８のいずれか１項に記載のゴム状温度計の製造方法。
【発明の詳細な説明】
【技術分野】
【０００１】
本発明は、ゴム状温度計及びその製造方法に関するものである。
【背景技術】
【０００２】
従来から、水銀温度計やアルコール温度計等のガラス製温度計、電気抵抗の変化を利用する抵抗温度計等の種々の温度計が市販されている。しかし、ガラス製温度計は、ガラスを利用していることから、割らないように取扱いに注意する必要がある。また、抵抗温度計は、その構造が複雑であることから容易に製造できない。
【０００３】
また、従来から、特定温度域で可逆的あるいは不可逆的に変色する示温顔料を含む示温インクの開発が行われてきており（特許文献１，２を参照）、上述した欠点を有するガラス製温度計や抵抗温度計に代えて、温度変化に伴う示熱顔料の変色機構を利用した温度計も作製されている（特許文献３を参照）。
【先行技術文献】
【特許文献】
【０００４】
【特許文献１】特開２０００−２２５８００号公報
【特許文献２】特開２００４−１６８９８８号公報
【特許文献３】実開昭６４−３４５２７号公報
【発明の概要】
【発明が解決しようとする課題】
【０００５】
上記特許文献３に記載の温度計によれば、金属部材の先端を測定対象に当接し、感温部の色変化を観察することにより、測定対象の温度を測定できる。さらに、この温度計は、その構造が簡単で且つ取扱いも容易である。しかし、金属部材を用いていることから、温度計を測定対象に接触せしめて、その温度を表示することは困難である。
【０００６】
また、近年、上記特許文献１，２に記載のインクを用いて紙に印刷した温度計が提案されている。この種の温度計は、印刷により容易に感温部位を形成可能であるが、基材として紙を用いるため、洗浄耐久性や摩擦耐久性に劣る。また、印刷により形成されている感温部は、摩擦耐久性に劣る。
【０００７】
本発明は、上記従来の温度計の問題を解決すること、すなわち、温度測定対象物に接触させやすく、壊れにくく、かつ優れた洗浄耐久性と摩擦耐久性を有する温度計及びその製造方法を提供することを目的とする。
【課題を解決するための手段】
【０００８】
上記目的を達成するための一実施形態に係るゴム状温度計は、可撓性を有するゴム状弾性体を基材とし、異なる温度にて変色する感温剤をそれぞれ含む２以上のゴム状感温部を備え、変色する温度の低い方から高い方に向かって２以上のゴム状感温部を配列して成る。
【０００９】
別の実施形態に係るゴム状温度計では、さらに、ゴム状感温部は基材の厚さ方向に貫通して形成されていても良い。
【００１０】
別の実施形態に係るゴム状温度計では、また、少なくとも２つのゴム状感温部は、基材の面内にて離間して配置されていても良い。
【００１１】
別の実施形態に係るゴム状温度計では、また、少なくとも２つのゴム状感温部は、感温剤非含有の部分と交互に層状配置されていても良い。
【００１２】
別の実施形態に係るゴム状温度計では、また、ゴム状弾性体とゴム状感温部の基材とが共にシリコーンゴムでも良い。
【００１３】
上記目的を達成するための一実施形態に係るゴム状温度計の製造方法は、可撓性を有するゴム状弾性体を基材とするゴム状温度計の製造方法であって、異なる温度にて変色する感温剤をそれぞれ含む２以上のゴム状感温部を作製するゴム状感温部作製ステップと、変色する温度の低い方から高い方に向かって２以上のゴム状感温部を配列して固定する配列固定ステップと、を含む。
【００１４】
別の実施形態に係るゴム状温度計の製造方法では、さらに、配列固定ステップは、少なくとも２つのゴム状感温部を感温剤非含有の部分と交互に層状配置して固定するようにしても良い。
【００１５】
別の実施形態に係るゴム状温度計の製造方法では、また、配列固定ステップは、金型内に、少なくとも２つのゴム状感温部を保持するゴム状感温部保持ステップと、金型内に、硬化後に感温剤非含有のゴム状弾性体となる硬化性ゴム状弾性体組成物を供給する硬化性ゴム状弾性体組成物供給ステップと、硬化性ゴム状弾性体組成物を硬化する硬化ステップと、を含んでも良い。
【００１６】
別の実施形態に係るゴム状温度計の製造方法では、また、配列固定ステップの後に、２以上のゴム状感温部の配列する面に沿って所定厚さでカットするカットステップを行っても良い。
【発明の効果】
【００１７】
本発明によれば、温度測定対象物に接触させやすく、壊れにくく、かつ優れた洗浄耐久性と摩擦耐久性を有する温度計を得ることができる。
【図面の簡単な説明】
【００１８】
【図１】図１は、第１実施形態に係るゴム状温度計の平面図（１Ａ）および右側面図（１Ｂ）をそれぞれ示す。
【図２】図２は、第１実施形態に係るゴム状温度計の製造方法の例示的フロー（２Ａ，２Ｂ，２Ｃ，２Ｄ）を示す。
【図３】図３は、第１実施形態に係るゴム状温度計の第四の製造方法におけるゴム状感温部作製ステップ（ステップＳ１００）および配列固定ステップ（ステップＳ２００）を視覚的に示す。
【図４】図４は、図３のステップＳ２００に続くカットステップ（ステップＳ３００）および第二カットステップ（ステップＳ４００）を視覚的に示す。
【図５】図５は、第２実施形態に係るゴム状温度計の平面図（５Ａ）および右側面図（５Ｂ）をそれぞれ示す。
【図６】図６は、第２実施形態に係るゴム状温度計の製造方法の例示的フロー（６Ａ，６Ｂ）を示す。
【図７】図７は、第２実施形態に係るゴム状温度計の第二の製造方法におけるゴム状感温部作製ステップ（ステップＳ１００）、ゴム状感温部保持ステップ（ステップＳ２１０）、硬化性ゴム状弾性体組成物供給ステップ（ステップＳ２２０）、硬化ステップ（ステップＳ２３０）を視覚的に示す（７Ａ，７Ｂ）。
【図８】図８は、図７のステップＳ２３０に続くカットステップ（ステップＳ３００）および被覆層形成ステップ（ステップＳ５００）を視覚的に示す（８Ａ，８Ｂ）。
【発明を実施するための形態】
【００１９】
以下、本発明の各実施形態について図面を参照しながら説明する。なお、以下に説明する各実施形態は、特許請求の範囲に係る発明を限定するものではない。また、各実施形態の中で説明されている諸要素およびその組み合わせの全てが本発明の解決手段に必須であるとは限らない。各実施形態においては、基本的な構成および特徴が同じ構成要素については、実施形態をまたぎ同じ符号を使用し、説明を省略する場合がある。
【００２０】
（第１実施形態）
１．ゴム状温度計の構成
図１は、第１実施形態に係るゴム状温度計の平面図（１Ａ）および右側面図（１Ｂ）をそれぞれ示す。
【００２１】
第１実施形態に係るゴム状温度計１０は、可撓性を有するゴム状弾性体を基材とする温度計である。ゴム状弾性体は、シリコーンゴム、ウレタンゴム、イソプレンゴム、エチレンプロピレンゴム、天然ゴム、エチレンプロピレンジエンゴムあるいはスチレンブタジエンゴム等の熱硬化性エラストマー；  ウレタン系、エステル系、スチレン系、オレフィン系、ブタジエン系あるいはフッ素系等の熱可塑性エラストマー、あるいはそれらの複合物等を用いるのが好ましい。特に、ゴム状弾性体として、シリコーンゴムを用いるのがより好ましい。シリコーンゴムは、ゴムの中でも比較的高い耐熱性を有するため、測定温度域を広くできる点で優位である。また、ゴム状温度計１０が上記ゴム状弾性体を「基材」とする意味は、ゴム状温度計１０を１００体積％としたときに、ゴム状温度計１０中に占めるゴム状弾性体の体積が少なくとも５０体積％を超えること、好ましくは７０体積％を超えること、より好ましくは８０体積％を超えること、さらにより好ましくは９０体積％を超えることである。ゴム状温度計１０は、好ましくは可撓性に富み、その厚さが好ましくは０．１〜３．０ｍｍ、より好ましくは０．２〜２．０ｍｍ、さらにより好ましくは０．５〜１．５ｍｍである。
【００２２】
ゴム状温度計１０は、感温剤を含むゴム状感温部１４を複数個備える。感温剤は、顔料であるか、染料であるかを問わないが、耐熱性に優れる顔料である方が好ましい。感温剤は、複数種用いられている。当該複数の感温剤は、異なる温度で変色するものである。また、複数のゴム状感温部１４は、変色する温度の低い方から高い方に向かって配列されている。ゴム状感温部１４は、ゴム状弾性体中に感温剤を分散させた成形体である。ゴム状感温部１４中の感温剤の含有率は、ゴム状弾性体の柔軟性を維持でき、かつ感温剤の添加効果を発揮できる含有率であれば特に制約は無く、例えば、ゴム状感温部１４のゴム状弾性体を１００質量部としたときに、感温剤を１〜４０質量部、好ましくは２〜３０質量部、さらに好ましくは３〜２０質量部の各範囲に設定できる。
【００２３】
感温剤の変色は、可逆的な変色であっても、あるいは不可逆的な変色であっても良く、好ましくは可逆的な変色である。可逆的な変色を生じる感温剤を用いたゴム状温度計１０は、繰り返し使用することを前提とする温度計として利用できる。また、不可逆的な変色を生じる感温剤を用いたゴム状温度計１０は、異常な温度上昇若しくは下降が生じたか否かといった熱履歴を調べる目的の温度計として利用でき、このような特性を利用してアラーム機能に優れた温度計となる。例えば、培養シャーレの異常温度検出手段として、ゴム状温度計１０を使用することができる。また、感温剤の中には、所定温度以下に冷却若しくは所定温度以上に加熱することにより、上記アラーム機能をリセットできるものもある。このような感温剤は、完全に不可逆的な変色ではなく、半不可逆的な変色を生じるものである。
【００２４】
可逆的な変色を生じる感温剤としては、例えば、ロイコ色素である電子供与性呈色性有機化合物、顕色剤である電子受容性化合物、前二者の呈色反応の生起温度を決める変色温度調整剤となる反応媒体として特定のエステル化合物の均質相溶体からなる感温変色性色彩記憶性組成物を内包したマイクロカプセル顔料を含む組成物を好適に用いることができる。ロイコ色素は、例えば、ジフェニルメタンフタリド類、フェニルインドリルフタリド類、インドリルフタリド類、ジフェニルメタンアザフタリド類、フェニルインドリルアザフタリド類、フルオラン類、スチリノキノリン類、ジアザローダミンラクトン類である。
【００２５】
また、可逆的な変色を生じる市販の感温剤含有塗料として、例えば、エムテック化学株式会社が販売する示温塗料の品番ＯＲ−５（発色温度０℃、消色温度１０℃）、品番ＯＲ−１０（発色温度５℃、消色温度１５℃）、品番ＯＲ−２０（発色温度１５℃、消色温度２５℃）、品番ＯＲ−３０（発色温度２５℃、消色温度３５℃）、品番ＯＲ−４０（発色温度３５℃、消色温度４５℃）、品番ＯＲ−５０（発色温度４５℃、消色温度５５℃）、品番ＯＲ−６０（発色温度５５℃、消色温度６５℃）、品番ＯＲ−７０（発色温度６５℃、消色温度７５℃）を挙げることができる。
【００２６】
不可逆的な変色を生じる感温剤としては、例えば、塩化コバルト・ヘキサメチレンテトラミン錯塩、硫酸コバルト・ヘキサメチレンテトラミン錯塩、硝酸コバルト・ヘキサメチレンテトラミン錯塩、硝酸コバルト・硝酸ニッケル・ヘキサメチレンテトラミン錯塩、塩化ニッケル・ヘキサメチレンテトラミン錯塩、リン酸コバルト水和物、トリオクサラトコバルト（ＩＩＩ）酸カリウム、水酸化銅、カルボナートテトラアンミンコバルト（ＩＩＩ）硝酸錯塩、ヘキサアンミンコバルト（ＩＩＩ）リン酸錯塩、シュウ酸ビスマス、シュウ酸銅・シュウ酸銅カリウム錯塩、シュウ酸コバルト、シュウ酸コバルト・シュウ酸ニッケル錯塩、シュウ酸ニッケル、シュウ酸鉛、フタロシアニン銅、モリブデン酸アンモニウム・酸化アルミニウム錯塩、リンマンガン酸アンモニウムの１または２以上の混合物を含む組成物である。
【００２７】
この実施形態では、ゴム状温度計１０は、７種類のゴム状感温部１４ａ，１４ｂ，１４ｃ，１４ｄ，１４ｅ，１４ｆ，１４ｇ（適宜、「ゴム状感温部１４ａ等」と称する。）を備える。当該ゴム状感温部１４ａ等は、図１（１Ｂ）に示すように、ゴム状温度計１０の厚さ方向に貫通して形成されている。このため、ゴム状温度計１０の厚さの大小を問わず、ゴム状温度計１０の厚さ方向一方の面または他方の面のいずれを温度測定対象物に接触せしめたとしてもゴム状温度計１０越しに温度を視覚的に認識可能である。
【００２８】
また、ゴム状感温部１４ａ等は、それぞれ、基材の面内にて離間して配置されている。すなわち、ゴム状感温部１４ａ等は、互いに、ゴム状温度計１０の面内において接触せずに離した状態で配置されている。より具体的には、ゴム状感温部１４ａ等は、感温剤非含有の層（ゴム状弾性体１２）と交互に層状配置されている。ゴム状感温部１４ａ〜１４ｇを、変色温度の低い方から高い方（若しくは高い方から低い方）に順番に並べて配置することにより、温度測定対象物（固体、液体、気体を問わない）の温度に応じて、ゴム状温度計１０の一方向から所定位置にあるゴム状感温部１４ａ等（例えば、ゴム状感温部１４ｃ）の変色を視認して温度の高低を容易に判断できる。すなわち、ゴム状感温部１４ｇが変色温度の最も低い材料であって、ゴム状感温部１４ａが変色温度の最も高い材料となるようにゴム状感温部１４ａ等を配置すると、変色したゴム状感温部１４ａ等の高さによって、温度の高低を確認できる。
【００２９】
例えば、ゴム状感温部１４ａに含まれる感温剤が６０〜６５℃で、ゴム状感温部１４ｂに含まれる感温剤が５４〜５９℃で、ゴム状感温部１４ｃに含まれる感温剤が４８〜５３℃で、ゴム状感温部１４ｄに含まれる感温剤が４２〜４７℃で、ゴム状感温部１４ｅに含まれる感温剤が３６〜４１℃で、ゴム状感温部１４ｆに含まれる感温剤が３０〜３５℃で、ゴム状感温部１４ｇに含まれる感温剤が２４〜２９℃で、それぞれ変色するものとする。浴槽内の１０℃の水を３８℃のお湯まで追い炊きする際にゴム状温度計１０を水に漬けてしばらくすると、追い炊きが終了した際に、ゴム状感温部１４ｅの部分が変色しているのを確認することができる。ゴム状感温部１４ａが不可逆的に変色する場合、若しくは可逆的に変色するが変色時の温度を経過しても元に戻るのに長時間を要するような場合、ゴム状感温部１４ｇ，１４ｆ，１４ｅの３つが変色しているのを確認できる。この結果、浴槽内の水が１０℃から３８℃まで徐々に加熱されたという経過を知ることができる。もし、浴槽内の水が４３℃まで加温された場合には、ゴム状感温部１４ｄも変色しているのが確認できる。
【００３０】
なお、この実施形態では、ゴム状感温部１４ａ等が感温剤非含有のゴム状弾性体１２を挟むように交互に積層されているが、ゴム状感温部１４ａ等の少なくとも２つの間にゴム状弾性体１２を介在させないようにしても良い。また、ゴム状感温部１４ａ等を必ずしも層状に配置していなくとも良い。また、この実施形態では、ゴム状感温部１４ａ等の基材と、ゴム状弾性体１２とは、ともにシリコーンゴムであるが、互いに異なる種類のゴム状弾性体であっても良い。
【００３１】
シリコーンゴムを基材とするゴム状感温部１４ａ等と、同じくシリコーンゴムを基材とするゴム状弾性体１２との間には、接着剤、両面テープなどの接着手段を介在しても良く、あるいは接着剤レスの状態で実質的には上記接着手段を存在させなくても良い。上記接着剤レスの接合方法の一例は、下記のとおりである。ゴム状感温部１４ａ等とゴム状弾性体１２との両接合面に、１７２ｎｍの波長を含む紫外線を照射する。その紫外線は、周囲の酸素（Ｏ２）に直接作用して、活性酸素（Ｏ（１Ｄ））を生成する。また、この紫外線は、酸素（Ｏ２）をオゾン（Ｏ３）に変化させ、オゾン（Ｏ３）を酸素（Ｏ２）と活性酸素（Ｏ（１Ｄ））とに変化させる。なお、接合前の初期状態においては、上記両接合面には、ＣＨ３基が存在する。ここで、両接合面に紫外線を照射させると、紫外線と、周囲の酸素に紫外線が照射されることにより発生する活性酸素とによって、両接合面の表層が酸化される。これによって、両接合面のＣＨ３基が酸化されて、ＯＨ基となる。その後、ゴム状感温部１４ａ等とゴム状弾性体１２とを貼り合わせ、両者が接する方向に加重をかけて、室温下で所定の時間保持すると、両接合面のＯＨ基同士が結合して水を発生し、ゴム状感温部１４ａ等側のシリコン（Ｓｉ）とゴム状弾性体１２側のシリコン（Ｓｉ）が酸素（Ｏ）を介して結合される。
【００３２】
２．ゴム状温度計の製造方法
図２は、第１実施形態に係るゴム状温度計の製造方法の例示的フロー（２Ａ，２Ｂ，２Ｃ，２Ｄ）を示す。
【００３３】
第１実施形態に係るゴム状温度計１０の最もシンプルな第一の製造方法は、図２（２Ａ）に示すように、異なる温度にて変色する感温剤をそれぞれ含む２以上のゴム状感温部１４ａ等を作製するゴム状感温部作製ステップ（ステップＳ１００）と、変色する温度の低い方から高い方に向かって２以上のゴム状感温部１４ａ等を配列して固定する配列固定ステップ（ステップＳ２００）と、を含む方法である。この方法では、ゴム状感温部１４ａ〜１４ｇをそれぞれ作製するために、硬化後にゴム状弾性体となる硬化性ゴム状弾性体組成物と、感温剤と、を混練して細長い成形体を作製する。その後若しくはその前に、感温剤を含まない硬化性ゴム状弾性体組成物を細長く成形する。続いて、複数本のゴム状感温部１４ａ〜１４ｇの間に、複数本の細長いゴム状弾性体（感温剤非含有の部分）１２を交互に配置して、ゴム状温度計１０の形状になるように接着する。複数本のゴム状感温部１４ａ〜１４ｇおよび複数本の細長いゴム状弾性体１２は、最初から、図１（１Ａ）のうさぎの顔のパーツの形状に成形されているので、配列固定ステップの後に、形状を整えるステップを要しない。
【００３４】
第１実施形態に係るゴム状温度計１０の第二の製造方法は、図２（２Ｂ）に示すように、ゴム状感温部作製ステップ（ステップＳ１００）、配列固定ステップ（ステップＳ２００）を行った後に、２以上のゴム状感温部１４ａ等の配列する面に沿って所定厚さでカットするカットステップ（ステップＳ３００）を行う方法である。「所定厚さ」は、好ましくは０．１〜３．０ｍｍ、より好ましくは０．２〜２．０ｍｍ、さらにより好ましくは０．５〜１．５ｍｍである。この方法では、複数枚の板状のゴム状感温部を作製する。その後若しくはその前に、複数枚の板状の感温剤非含有ゴム状弾性体を作製する。板状のゴム状感温部は、例えば、所定の感温剤を混練したミラブル型のシリコーンゴム組成物をカレンダーロールでシート状に成形後、所定温度で硬化して得ることができる。また、板状の感温剤非含有ゴム状弾性体は、ミラブル型のシリコーンゴム組成物をカレンダーロールでシート状に成形後、所定温度で硬化して得ることができる。続いて、板状のゴム状感温部と板状の感温剤非含有ゴム状弾性体とを交互に積層して接合してブロック状の成形体を作製し、その後、積層方向に沿って薄くカットしてゴム状温度計１０を作製する。ブロック状の成形体は、うさぎの顔の断面を有する形状に加工されるか、あるいは最初からうさぎの顔の断面を有する形状の成形体である。
【００３５】
第１実施形態に係るゴム状温度計１０の第三の製造方法は、図２（２Ｃ）に示すように、ゴム状感温部作製ステップ（ステップＳ１００）、配列固定ステップ（ステップＳ２００）を行った後に、うさぎの顔などの所望形状にカットする第二カットステップ（ステップＳ４００）を行う方法である。この方法では、ゴム状感温部１４ａ〜１４ｇをそれぞれ作製するために、硬化後にゴム状弾性体となる硬化性ゴム状弾性体組成物と感温剤とを混練して細長い成形体を作製する。その後若しくはその前に、感温剤を含まない硬化性ゴム状弾性体組成物を細長く成形する。すべての成形体の大きさは、おおよそ同じ形状を有する。続いて、複数本のゴム状感温部１４ａ〜１４ｇの間に、複数本の細長いゴム状弾性体（感温剤非含有の部分）１２を交互に配置して、薄い矩形の弾性体になるように接着する。その後、うさぎの顔の枠状カッター若しくはパンチを使って、うさぎの顔の形状を持つゴム状温度計１０を打ち抜く。
【００３６】
第１実施形態に係るゴム状温度計１０の第四の製造方法は、上記第二の製造方法と上記第四の製造方法とを組み合わせた方法である。この方法は、ゴム状感温部作製ステップ（ステップＳ１００）、配列固定ステップ（ステップＳ２００）、カットステップ（ステップＳ３００）、第二カットステップ（ステップＳ４００）の順に進行する。第四の製造方法は、最も容易で、かつ低コストにてゴム状温度計１０を製造できる方法である。以下、第四の製造方法について、図３，４を参照しながらより具体的に説明する。
【００３７】
図３は、第１実施形態に係るゴム状温度計の第四の製造方法におけるゴム状感温部作製ステップ（ステップＳ１００）および配列固定ステップ（ステップＳ２００）を視覚的に示す。図４は、図３のステップＳ２００に続くカットステップ（ステップＳ３００）および第二カットステップ（ステップＳ４００）を視覚的に示す。
【００３８】
（１）ゴム状感温部作製ステップ（ステップＳ１００）
硬化性ゴム状弾性体組成物と感温剤とを混練して薄い板状の成形体を作製する。
【００３９】
（２）配列固定ステップ（ステップＳ２００）
感温剤を含まない硬化性ゴム状弾性体組成物を薄い板状に成形する。板状のゴム状感温部２４ａ，２４ｂ，２４ｃ，２４ｄ，２４ｅ，２４ｆ，２４ｇ（総称する場合には「板状のゴム状感温部２４」といい、個々のゴム状感温部を示す場合には「板状のゴム状感温部２４ａ等」という。）の形態と、板状のゴム状弾性体２２の形態とは、好ましくは、同一若しくは極めて類似の形態である。続いて、板状のゴム状感温部２４ａ等と板状の感温剤非含有のゴム状弾性体２２とを交互に積層して、接着手段を用いて若しくは接着剤レスにて接合し、ブロック状の成形体３０を作製する。
【００４０】
（３）カットステップ（ステップＳ３００）
続いて、ブロック状の成形体３０を、板状のゴム状感温部２４ａ等の積層方向に沿って（＝積層方向に平行に）薄くカットして、薄い略矩形の成形体３５を作製する。
【００４１】
（４）第二カットステップ（ステップＳ４００）
最後に、薄い略矩形の成形体３５の面に枠状のパンチ３６を当接して荷重をかけ、うさぎの顔の形状を有するゴム状温度計１０を打ち抜く。
【００４２】
これらのステップを経て、ゴム状温度計１０が完成する。カットステップと第二カットステップとを複数回行うことにより、複数枚のゴム状温度計１０を得ることができる。なお、上記製造方法では、配列固定ステップにおいて、感温剤を含まない硬化性ゴム状弾性体組成物を薄い板状に成形しているが、かかる成形をゴム状感温部作製ステップの前、後若しくは同時に行うようにしても良い。
【００４３】
（第２実施形態）
次に、第２実施形態に係るゴム状温度計について説明する。第２実施形態に係るゴム状温度計は、第１実施形態に係るそれと比べて、ゴム状感温部の形状や配置位置を異にする。
【００４４】
１．ゴム状温度計の構成
図５は、第２実施形態に係るゴム状温度計の平面図（５Ａ）および右側面図（５Ｂ）をそれぞれ示す。
【００４５】
第２実施形態に係るゴム状温度計４０は、可撓性を有するゴム状弾性体を基材とする温度計である。ゴム状弾性体の好適な材料は第１実施形態と共通する。「基材」の意味およびゴム状温度計４０の好適な厚さも、第１実施形態と同様である。
【００４６】
ゴム状温度計４０は、感温剤を含むゴム状感温部４４を複数個備える。感温剤は、複数種用いられている。当該複数の感温剤は、異なる温度で変色するものである。また、複数のゴム状感温部４４は、変色する温度の低い方から高い方に向かって、感温剤非含有のゴム状弾性体４２において配列されている。この実施形態では、ゴム状温度計４０の面内において、４つのゴム状感温部４４ａ，４４ｂ，４４ｃ，４４ｄ（適宜、「ゴム状感温部４４ａ等」と称する。）が弧を描くように配置されている。また、当該ゴム状感温部４４ａ等は、図５（５Ｂ）に示すように、ゴム状温度計４０の厚さ方向に貫通して形成されている。このため、ゴム状温度計４０の厚さの大小を問わず、ゴム状温度計４０の厚さ方向一方の面または他方の面のいずれを温度測定対象物に接触せしめたとしてもゴム状温度計４０越しに温度を視覚的に認識可能である。ゴム状感温部４４は、ゴム状弾性体中に感温剤を分散させた成形体である。ゴム状感温部４４中の感温剤の好適な含有率は、第１実施形態と同様である。
【００４７】
感温剤の変色は、可逆的な変色であっても、あるいは不可逆的な変色であっても良く、好ましくは可逆的な変色である。可逆的な変色を生じる感温剤を用いたゴム状温度計４０は、繰り返し使用することを前提とする温度計として利用できる。また、不可逆的な変色を生じる感温剤を用いたゴム状温度計４０は、異常な温度上昇若しくは下降が生じたか否かといった熱履歴を調べる目的の温度計として利用でき、このような特性を利用してアラーム機能に優れた温度計となる。このようなゴム状温度計４０は、先に説明したゴム状温度計１０と同様の応用を可能とする。
【００４８】
また、ゴム状感温部４４ａ等は、それぞれ、基材の面内にて離間して配置されている。すなわち、ゴム状感温部４４ａ等は、互いに、ゴム状温度計４０の面内において接触せずに離した状態で配置されている。ゴム状感温部４４ａ〜４４ｄを、変色温度の高い方から低い方（若しくは低い方から高い方）に順番に並べて配置することにより、温度測定対象物（固体、液体、気体を問わない）の温度に応じて、ゴム状温度計４０の一方向から所定位置にあるゴム状感温部４４ａ等（例えば、ゴム状感温部４４ｃ）の変色を視認して温度の高低を容易に判断できる。
【００４９】
ゴム状温度計４０は、各ゴム状感温部４４ａ，４４ｂ，４４ｃ，４４ｄの近傍に、各変色温度の範囲４６，４７，４８，４９が印刷されている。気温２０℃の部屋にゴム状温度計４０をつるしておくと、「１５〜２４℃」で可逆的に変色可能な感温剤を含むゴム状感温部４４ｂが変色する。もし、気温６℃の部屋にて暖房を行い気温２０℃に至ったとすれば、ゴム状感温部４４ａ等が不可逆的に変色する場合、若しくは可逆的に変色するが変色時の温度を経過しても元に戻るのに長時間を要するような場合には、ゴム状感温部４４ｄ，４４ｃ，４４ｂの３つが変色しているのを確認できる。なお、ゴム状感温部４４ａ等に含まれる各感温剤の例示については、第１実施形態と共通するので、その重複した記載を省略する。
【００５０】
２．ゴム状温度計の製造方法
図６は、第２実施形態に係るゴム状温度計の製造方法の例示的フロー（６Ａ，６Ｂ）を示す。
【００５１】
第２実施形態に係るゴム状温度計４０の第一の製造方法は、図６（６Ａ）に示すように、異なる温度にて変色する感温剤をそれぞれ含む２以上のゴム状感温部４４ａ等を作製するゴム状感温部作製ステップ（ステップＳ１００）と、変色する温度の低い方から高い方に向かって２以上のゴム状感温部４４ａ等を配列して固定する配列固定ステップ（ステップＳ２００）と、配列固定ステップ（ステップＳ２００）を行った後に、２以上のゴム状感温部４４ａ等の配列する面に沿って所定厚さでカットするカットステップ（ステップＳ３００）を行う方法である。「所定厚さ」は、好ましくは０．１〜３．０ｍｍ、より好ましくは０．２〜２．０ｍｍ、さらにより好ましくは０．５〜１．５ｍｍである。
【００５２】
ここで、配列固定ステップ（ステップＳ２００）は、金型内に、少なくとも２つのゴム状感温部４４ａ等を保持するゴム状感温部保持ステップ（ステップＳ２１０）と、金型内に、硬化後に感温剤非含有のゴム状弾性体４２となる硬化性ゴム状弾性体組成物を供給する硬化性ゴム状弾性体組成物供給ステップ（ステップＳ２２０）と、硬化性ゴム状弾性体組成物を硬化する硬化ステップ（ステップＳ２３０）と、を含む。
【００５３】
第２実施形態に係るゴム状温度計４０の第二の製造方法は、図６（６Ｂ）に示すように、第一の製造方法のカットステップ（ステップＳ３００）の後に、被覆層を形成する被覆層形成ステップ（ステップＳ５００）を含む。被覆層は、如何なる種類の層であっても良く、例えば、紫外線カット機能、防傷機能、粘着機能等をそれぞれ付与可能な層を例示できる。以下、ゴム状温度計４０の第二の製造方法について、図７，８を参照しながらより具体的に説明する。
【００５４】
図７は、第２実施形態に係るゴム状温度計の第二の製造方法におけるゴム状感温部作製ステップ（ステップＳ１００）、ゴム状感温部保持ステップ（ステップＳ２１０）、硬化性ゴム状弾性体組成物供給ステップ（ステップＳ２２０）、硬化ステップ（ステップＳ２３０）を視覚的に示す（７Ａ，７Ｂ）。図８は、図７のステップＳ２３０に続くカットステップ（ステップＳ３００）および被覆層形成ステップ（ステップＳ５００）を視覚的に示す（８Ａ，８Ｂ）。
【００５５】
（１）ゴム状感温部作製ステップ（ステップＳ１００）
硬化性ゴム状弾性体組成物と感温剤とを混練して、４種の柱状のゴム状感温部５４ａ，５４ｂ，５４ｃ，５４ｄ（総称する場合には「柱状のゴム状感温部５４」といい、個々のゴム状感温部を示す場合には「柱状のゴム状感温部５４ａ等」という。）を成形する。
【００５６】
（２）ゴム状感温部保持ステップ（ステップＳ２１０）
金型（上下から型締め可能な金型の他、一方向に開口する容器形状の金型でも良い。）６０の内部６１に、４種の柱状のゴム状感温部５４ａ等を立設して保持する。金型６０の内底面にゴム状感温部５４ａ等が倒れないように保持する凹部を設け、あるいは金型６０の内底面にゴム状感温部５４ａ等を接着しても良い。
【００５７】
（３）硬化性ゴム状弾性体組成物供給ステップ（ステップＳ２２０）
次に、金型６０の内部６１に、硬化後に感温剤非含有のゴム状弾性体４２となる硬化性ゴム状弾性体組成物を供給する（７Ａの太矢印を参照）。
【００５８】
（４）硬化ステップ（ステップＳ２３０）
次に、金型６０内の硬化性ゴム状弾性体組成物を硬化する（７Ｂを参照）。この実施形態では、硬化性ゴム状弾性体組成物として、室温硬化型の硬化性オルガノポリシロキサンを主とする組成物を用いている。このため、硬化は、室温（２０〜２５℃）で静置して行われる。ただし、硬化性ゴム状弾性体組成物として、室温以上の温度まで加熱して硬化可能な硬化性オルガノポリシロキサンを主とする組成物を用いる場合には、室温以上の硬化温度まで加温して同組成物の硬化を行う。また、硬化後に熱可塑性エラストマーとなる組成物を金型６０に供給した場合には、室温若しくは室温以下の温度まで冷却することによって、同組成物の硬化を行う。さらには、紫外線や電子線硬化型の組成物を金型６０に供給した場合には、その供給後に、紫外線や電子線を照射して硬化を行う。この結果、感温剤非含有のゴム状弾性体５２中に４種の柱状のゴム状感温部５４ａ等が埋設されたブロック状の成形体７０を得ることができる。
【００５９】
（５）カットステップ（ステップＳ３００）
続いて、ブロック状の成形体７０を、柱状のゴム状感温部５４ａ等の底面（天面）に沿って（＝柱状のゴム状感温部５４ａ等の長さ方向と略垂直に）薄くカットして、薄い略円板形状のゴム状温度計４０を作製する。また、カットステップを複数回行うことにより、複数枚のゴム状温度計４０を得ることができる（８Ａを参照）。
【００６０】
（６）被覆層形成ステップ（ステップＳ５００）
最後に、ゴム状温度計４０の表面に、被覆層７５を形成する。この結果、被覆層付きのゴム状温度計４０ａが完成する。被覆層７５の形成方法については、特に制約は無く、被覆層７５を形成可能な組成物をスプレー噴霧、印刷、刷毛塗り、転写等する方法を例示できる。被覆層７５は、感温剤非含有のシリコーンゴム層でも良い。例えば、ゴム状温度計４０の片面に当該シリコーンゴム層を形成した場合には、ゴム状感温部４４ａ等は、ゴム状温度計４０ａの基材の厚さ方向に貫通して形成されず、当該厚さ方向片側にのみ露出する。このようなシリコーンゴム層を粘着性に富む粘着層とした場合には、ゴム状温度計４０ａの粘着層側を温度測定対象物に接触せしめて温度を測定するのが好ましい。粘着層が過度に厚くなければ、ゴム状感温部４４ａ等の変色を妨げる危険性は低い。また、被覆層７５を防傷若しくは紫外線のカット等を目的とする層とした場合には、同層を形成していない反対側の面を温度測定対象物に接触せしめて温度を測定するのが好ましい。また、被覆層７５は、ゴム状温度計４０の全面に形成される保護層であっても良い。かかる保護層は、ゴム状温度計４０ａを洗浄する際に表面を保護する機能を有する。したがって、ゴム状温度計４０ａを長期間にわたって繰り返し使用できる。
【００６１】
（その他の実施形態）
以上、本発明の好適な各実施形態について説明したが、本発明は、上述の各実施形態に限定されず、種々変更実施可能である。
【００６２】
例えば、第１実施形態における７つのゴム状感温部１４ａ〜１４ｇは、好ましくは、互いに変色温度が異なる。しかし、最低でも２つのゴム状感温部１４ａ等が異なる温度で変色する限り、２又は３以上のゴム状感温部１４ａ等が同一の変色温度若しくは互いに重複する変色温度域を有していても良い。この点は、第２実施形態における４つのゴム状感温部４４ａ〜４４ｄについても同様である。
【００６３】
また、第１実施形態において、変色する温度の低い方から高い方に向かって２以上のゴム状感温部１４ａ等を配列していれば、図１に示すように一方向に向かって低温から高温に変色温度に基づいてゴム状感温部１４ａが配列する形態に限定されない。例えば、ゴム状温度計１０における下から三段のゴム状感温部１４ｇ（変色温度：５℃）、ゴム状感温部１４ｆ（変色温度：１０℃）、ゴム状感温部１４ｅ（変色温度：１５℃）が変色温度の低い方から順番に配列され、ゴム状温度計１０における上から四段のゴム状感温部１４ａ（変色温度：４０℃）、ゴム状感温部１４ｂ（変色温度：４５℃）、ゴム状感温部１４ｃ（変色温度：５０℃）、ゴム状感温部１４ｄ（変色温度：５５℃）が変色温度の低い方から順番に配列されていても良い。この点は、第２実施形態における４つのゴム状感温部４４ａ〜４４ｄについても同様である。
【００６４】
ゴム状感温部１４ａ等は、ゴム状温度計１０の基材の厚さ方向に貫通して形成されておらず、当該厚さ方向の一方のみに露出して他方に露出していなくても良い。また、ゴム状感温部１４ａ等は、ゴム状温度計１０の基材の厚さ方向両側のいずれにも露出していなくても良い。その場合には、ゴム状感温部１４ａ等は、ゴム状温度計１０の厚さ方向の内部に埋設されることになるが、ゴム状感温部１４ａ等を覆う部分が過度に厚くなければ、外部からゴム状感温部１４ａ等への温度の伝達に支障はない。
【００６５】
第２実施形態において、ゴム状感温部４４ａ等は互いに離間して、孤状に配置されているが、ゴム状感温部４４ａ等の２又は３以上が接触していても良い。
【００６６】
ゴム状温度計１０，４０は、金型を使用せずに製造可能である。例えば、３Ｄプリンタを使って、各種の硬化性ゴム状弾性体組成物（感温剤を含むもの、及び感温剤を含まないものを含む）をそれぞれ供しながら、金型レスにてゴム状温度計１０，４０をビルドアップするようにしても良い。
【産業上の利用可能性】
【００６７】
本発明に係るゴム状温度計は、一例を挙げると、室内用のインテリアを兼ねて室内温度測定用の温度計、浴槽の水や湯の中に漬けることによる当該水や湯の温度測定用の温度計、あるいは容器等に直接貼着して容器等の温度測定用の温度計として利用できる。
【符号の説明】
【００６８】
１０・・・ゴム状温度計、１２・・・ゴム状弾性体（感温剤非含有の部分）、１４・・・ゴム状感温部、１４ａ，１４ｂ，１４ｃ，１４ｄ，１４ｅ，１４ｆ，１４ｇ・・・ゴム状感温部、４０，４０ａ・・・ゴム状温度計、４２・・・ゴム状弾性体（感温剤非含有の部分）、４４・・・ゴム状感温部、４４ａ，４４ｂ，４４ｃ，４４ｄ・・・ゴム状感温部、６０・・・金型。
【図１】
2019027986.tif 000003
【図２】
2019027986.tif 000004
【図３】
2019027986.tif 000005
【図４】
2019027986.tif 000006
【図５】
2019027986.tif 000007
【図６】
2019027986.tif 000008
【図７】
2019027986.tif 000009
【図８】
2019027986.tif 000010